(57)【要約】【課題】ポリウレタン発泡体形成に大型の金型を使用する場合にも、該発泡体との接着性に優れ、しかも耐フォギング性を有する成形品を与える粉体成形用樹脂組成物を提供すること。【解決手段】（１）（ａ）ポリプロピレン樹脂２０〜８０重量％と、（ｂ）オレフィン系熱可塑性エラストマー８０〜２０重量％とからなるポリプロピレン樹脂組成物２０〜８０重量部と、（２）芳香族ビニル化合物−共役ジエン共重合体の水素化物８０〜２０重量部（（１）と（２）の合計は１００重量部）と、（３）水酸基含有共役ジエン重合体の水素添加物などのヨウ素価１００以下の水酸基含有炭化水素系重合体と、（４）有機スズ化合物などの水酸基とイソシアネート基との反応を促進する触媒とを含む粉体成形用樹脂組成物。【選択図】  なし【特許請求の範囲】
【請求項１】
（１）（ａ）ポリプロピレン樹脂２０〜８０重量％と、（ｂ）オレフィン系熱可塑性エラストマー８０〜２０重量％とからなるポリプロピレン樹脂組成物２０〜８０重量部と、（２）芳香族ビニル化合物−共役ジエン共重合体の水素化物８０〜２０重量部（（１）と（２）の合計は１００重量部である。）と、（３）１分子当りの平均水酸基数が１〜８個、数平均分子量が５００〜２００００で、ヨウ素価が１００以下である水酸基含有炭化水素系重合体を（１）と（２）の合計１００重量部に対して１〜２５重量部と、（４）水酸基とイソシアネート基との反応を促進する触媒を（１）と（２）と（３）の合計１００重量部に対して０．０５〜１０重量部とを含んでなる粉体成形用樹脂組成物。
【請求項２】
オレフィン系熱可塑性エラストマーが、プロピレン系ブロック共重合体である請求項１に記載の粉体成形用樹脂組成物。
【請求項３】
芳香族ビニル化合物−共役ジエン共重合体の水素化物が、芳香族ビニル化合物と共役ジエンとのブロック共重合体の水素化物である請求項１に記載の粉体成形用樹脂組成物。
【請求項４】
水酸基含有炭化水素系重合体が、両末端に水酸基を有するポリブタジエンの水素添加物である請求項１に記載の粉体成形用樹脂組成物。
【請求項５】
上記の触媒が有機スズ化合物である請求項１に記載の粉体成形用樹脂組成物。
【発明の詳細な説明】
【０００１】
【発明の属する技術分野】
本発明は、粉体成形用樹脂組成物に関し、詳しくは、ポリウレタン発泡体との接着性に優れ、耐フォギング性を有する粉体成形品を与える粉体成形用樹脂組成物に関する。
【０００２】
【従来の技術】
自動車のインストルメントパネル、コンソールボックス、ドアトリム、グローブボックスなどの内装品の表皮材は、従来ほとんど軟質塩化ビニル樹脂成形品が使用されてきた。
ところが、最近は、廃品の焼却時に塩化水素を発生することがなく、しかもリサイクル利用の容易なオレフィン系樹脂材料による成形品が望まれるようになっている。そのため各種のオレフィン系樹脂組成物が粉体成形用材料として提案されている（例えば、特許文献１〜２参照）。しかし、これらによると、得られる成形品は、概して耐光性が悪く、また、従来の軟質塩化ビニル樹脂ほどの柔軟性がなく、軟化剤を添加すると成形品表面にブリードが生じてべたつき易い。また、この成形品を装着した車輛の室内温度が高くなると、軟化剤などが揮散して窓ガラスを曇らせるフォギングを生じるという問題があった。
【０００３】
一方、結合スチレン量が２０〜５０重量％で特定範囲の数平均分子量を有するスチレンとブタジエンのＳＢＳ型ブロック共重合体（Ｓ：ポリスチレン、Ｂ：ポリブタジエン）の水素化物（ＳＥＢＳ）を含む組成物が、自動車の内装品の表皮などの粉体成形用材料として好適であることが報告されている（特許文献３参照）。さらに、上記の水素化物を用いた成形品の耐熱性を改良するためにポリプロピレン樹脂（ＰＰ）を配合する方法（特許文献４参照）が提案されている。
【０００４】
ところで、かかる粉体成形用樹脂組成物を粉体成形してなる成形品を自動車のインストルメントパネルなどの内装品の表皮材として使用する場合には、該成形品はポリウレタン発泡体で裏打ちされた積層体として一般的に使用されている。しかしながら、従来の粉体成形用樹脂組成物を用いると、ポリウレタン発泡体と表皮材との接着性に難があり、接着性を高める必要があった。
【０００５】
そこで、ポリウレタン発泡体と表皮材との接着性を高めるために、粉体成形品（表皮材）の裏面に塩素化ポリプロピレンなどのプライマーを塗布した後、ポリウレタン発泡体を形成する方法がしばしば採用されているが、表皮材とポリウレタン発泡体との接着性は満足できるものではなかった。また、ポリウレタン発泡体との接着性が改善された、ポリプロピレン樹脂、水素添加スチレン・ブタジエンランダム共重合体、エチレン・オクテン共重合体、活性水素を有するオレフィン系ポリマー、相溶化剤としての特定なオレフィン系ブロック共重合体、可塑剤および活性水素とイソシアネートとの反応を促進する触媒からなる粉体成形用エラストマー組成物が提案されている（特許文献５参照）。
【０００６】
しかしながら、上記の粉体成形用エラストマー組成物を用いた成形品は、成形品が小さい場合にはポリウレタン発泡体との接着性には問題がないが、自動車のインストルメントパネルのような大型の成形品の場合にはポリウレタン発泡体形成用の金型は大型となり、発泡体形成原料注入口から金型末端までの距離が遠くなり、金型末端部においてはポリウレタン発泡体と予め成形してある粉体成形品との接着が不充分となり、界面で剥離する場合があった。
【０００７】
【特許文献１】
特開平５−１１８３号公報
【特許文献２】
特開平６−２２６７６３号公報
【特許文献３】
特開平５−２７９４８４号公報
【特許文献４】
特開平７−８２４３３号公報）
【特許文献５】
特開２００１−２２６５４２号公報
【０００８】
【発明が解決しようとする課題】
本発明は上記の状況に鑑みてなされたものであり、本発明の目的は、製造が容易で、ポリウレタン発泡体の形成に大型の金型を使用する場合にも該発泡体と粉体成形品（表皮層）との接着性に優れ、しかも耐フォギング性を有する成形品（積層体）を与える粉体成形用樹脂組成物を提供することである。
【０００９】
【課題を解決するための手段】
本発明者らは、上記目的を達成すべく検討した結果、ポリプロピレン樹脂、オレフィン系熱可塑性エラストマー、芳香族ビニル化合物−共役ジエン共重合体の水素化物、水酸基含有炭化水素系重合体および水酸基とイソシアネート基との反応を促進する触媒とからなる粉体成形用樹脂組成物を用いて表皮層を形成すると、発泡体形成用に大型の金型を使用する場合にも、ポリウレタン発泡体と表皮層との充分な接着が得られ、しかも該表皮層は優れた耐フォギング性を有することを見出し、この知見に基づいて本発明を完成させるに至った。
【００１０】
かくして本発明によれば、（１）（ａ）ポリプロピレン樹脂２０〜８０重量％と、（ｂ）オレフィン系熱可塑性エラストマー８０〜２０重量％とからなるポリプロピレン樹脂組成物２０〜８０重量部と、（２）芳香族ビニル化合物−共役ジエン共重合体の水素化物８０〜２０重量部（（１）と（２）の合計は１００重量部である。）と、（３）１分子当りの平均水酸基数が１〜８個、数平均分子量が５００〜２００００で、ヨウ素価が１００以下である水酸基含有炭化水素系重合体を（１）と（２）の合計量１００重量部に対して１〜２５重量部と、（４）水酸基とイソシアネート基との反応を促進する触媒を（１）と（２）と（３）の合計１００重量部に対して０．０５〜１０重量部とを含んでなる粉体成形用樹脂組成物が提供される。
【００１１】
【発明の実施の形態】
以下に本発明を詳細に説明する。
本発明で使用するポリプロピレン樹脂組成物（１）は、（ａ）ポリプロピレン樹脂２０〜８０重量％、好ましくは３０〜７０重量％と、（ｂ）オレフィン系熱可塑性エラストマー８０〜２０重量％、好ましくは７０〜３０重量％（但し、（ａ）と（ｂ）の合計は１００重量％である。）からなるものである。ポリプロピレン樹脂が少なすぎると耐熱性が低下し、多すぎると脱型時に折れ皺が生じ易くなるので好ましくない。
【００１２】
本発明で使用する（ａ）ポリプロピレン樹脂は、特に限定されないが、プロピレン単独重合体（結晶性）またはプロピレン５０重量％以上と炭素数２〜１２の他のα−オレフィンとの共重合体が好ましい。ここで、プロピレンと炭素数２〜１２のα−オレフィンとの共重合体には、ランダム共重合体、交互共重合体ならびにリニアおよびラジアルのブロック共重合体が含まれる。上記α−オレフィンとしては、例えば、エチレン、ブテン−１、４−メチル−ペンテン−１、オクテン−１などが挙げられる。
【００１３】
上記（ａ）ポリプロピレン樹脂のメルトフローレート（以下、ＭＦＲと記す。）は特に限定されないが、ＪｌＳ  Ｋ７２１０によるＭＦＲ（荷重２．１６ｋｇ、測定温度２３０℃、単位はｇ／１０ｍｉｎである。）が５以上のものが好ましく、ＭＦＲが２０以上のものがより好ましい。ポリプロピレン樹脂のＭＦＲが小さすぎると、溶融性が低下して成形品にピンホールが発生する恐れがある。
【００１４】
本発明で使用する（ｂ）オレフィン系熱可塑性エラストマーは、ハードセグメントにポリエチレンやポリプロピレンなどのポリオレフィンを用い、ソフトセグメントにエチレン−プロピレンゴムなどのポリオレフィン系ゴムを用いた、通常ＴＰＯまたはＴＰＥと呼ばれるものである。
【００１５】
例えば、ＥＰＲ（エチレン−プロピレン共重合ゴム）やＥＰＤＭ（エチレン−プロピレン−非共役ジエンモノマー三元共重合ゴム）と、ＰＰやＰＰ／ＰＥ（ポリエチレン）をブレンドしたもの；上記のブレンドをＰＰやＰＰ／ＰＥの溶融下にＥＰＤＭなどを架橋させるいわゆる動的架橋によってＰＰなどのマトリックス相中にＥＰＤＭなどを分散させたもの（エラストマーアロイ）；リアクターＴＰＯと称される、ＰＰの重合に引き続きプロピレンとエチレンを共重合させて得られるエチレン／プロピレン共重合体ブロック成分（ＥＰＲ成分）が多いプロピレン系ブロック共重合体；などが挙げられる。これらはいずれも市販品があり、入手可能である。なかでもプロピレン系ブロック共重合体（リアクターＴＰＯ）が好ましく、トクヤマ（株）製Ｐ．Ｅ．Ｒ．として市販されているものを入手して使用することができる。
【００１６】
前記プロピレン系ブロック共重合体（リアクターＴＰＯ）のエチレン／プロピレン共重合体ブロック成分（ＥＰＲ成分）とポリプロピレンブロック成分（ＰＰ成分）の割合は、ＰＰ成分が１〜４０重量％、好ましくは５〜２０重量％であり、ＥＰＲ成分が６０〜９９重量％、好ましくは８０〜９５重量％である。また、ＥＰＲ成分はエチレンとプロピレンのランダム共重合体からなり、通常、エチレンに基づく単量体単位の割合が１０〜４０モル％、好ましくは１５〜３５モル％である。さらに、プロピレン系ブロック共重合体の分子量は、１３５℃、テトラリン溶媒中で測定した極限粘度として６〜３０ｄｌ／ｇが好ましく、さらに好ましくは１０〜２０ｄｌ／ｇである。プロピレン系ブロック共重合体の極限粘度が６ｄｌ／ｇ未満では、弾性変形後の回復性が損なわれ、３０ｄｌ／ｇを超えると溶融時の流動性が低下し、粉体成形が困難となる。
【００１７】
本発明で使用する芳香族ビニル化合物−共役ジエン共重合体の水素化物（２）は、スチレン、α−メチルスチレン、ビニルトルエンなどの芳香族ビニル化合物の少なくとも１種と、ブタジエン、イソプレン、１，３−ペンタジエンなどの共役ジエンの少なくとも１種を、ランダムあるいはブロック共重合させて得られるランダム共重合体またはブロック共重合体の共役ジエン単位を水素化して得られるものである。なかでも好ましいのは、ブロック共重合体の水素化物である。
【００１８】
上記のランダム共重合体としては、スチレン−ブタジエン共重合ゴム（ＳＢＲ）、ブロック共重合体としてはＡＢＡ型のリニアおよびラジアルブロック共重合体（Ａはポリスチレン、Ｂはポリブタジエンまたはポリイソプレン）が好ましい。
上記のブロック共重合体の水素化物としては、ＳＥＢＳ、ＳＥＰＳ（Ｓ：ポリスチレン、Ｅ：ポリエチレン、Ｂ：ポリブチレン、Ｐ：ポリプロピレン）と称されるものが挙げられる。これらの水素化物は、通常、重合体鎖中の不飽和二重結合の８０モル％以上、好ましくは９０モル％以上、より好ましくは９５モル％以上が水素化されたものである。
芳香族ビニル化合物−共役ジエン共重合体の水素化物中の芳香族ビニル化合物単位の含有量（以下では結合芳香族ビニル量ということがある。）は、通常、５〜５０重量％、好ましくは１０〜３０重量％である。結合芳香族ビニル量が少なすぎると粉体成形の際にブロッキングが生じ易く、多すぎると成形品の硬度が増大する恐れがある。
【００１９】
上記のポリプロピレン樹脂組成物（１）と芳香族ビニル化合物−共役ジエン共重合体の水素化物（２）の使用割合は、（１）が２０〜８０重量部、好ましくは３０〜７０重量部、（２）が８０〜２０重量部、好ましくは７０〜３０重量部（但し（１）と（２）の合計は１００重量部である。）である。ポリプロピレン樹脂組成物（１）が少なすぎると溶融性が低下し、多すぎると折れ皺が生じ易く、また成形品の耐傷付性が低下する傾向がある。
【００２０】
本発明の粉体成形用樹脂組成物には、上記の重合体成分（１）と（２）にさらに、（３）水酸基含有炭化水素系重合体が配合される。
本発明で使用する水酸基含有炭化水素系重合体（３）は、分子内に１分子当りの平均水酸基数（以下「水酸基数」という。）が１〜８個の水酸基を有し、数平均分子量が５００〜２００００の範囲、好ましくは１０００〜１５０００の範囲であり、分子中に含まれる二重結合がヨウ素価で１００以下の重合体である。
【００２１】
このような水酸基含有炭化水素系重合体の製造方法は、特に制限されず、例えば、各種ビニルモノマー、ジエン系モノマーをラジカル重合、アニオン重合、カチオン重合などの重合法で重合し、重合体鎖末端を水酸基化した上で、必要に応じて公知の手法で水素添加する方法が挙げられる。その他の方法としては、イソブチレン−ジエン系モノマー共重合体、あるいはオレフィン（たとえばエチレン、プロピレンなど）−非共役ジエン（または共役ジエン）共重合体を酸化分解した後、還元する方法などが挙げられる。なかでも、水酸基含有ジエン系重合体の水素添加物、例えばポリブタジエンポリオールの二重結合を水素添加して得られる重合体が好ましい。
【００２２】
前記水酸基含有ジエン系重合体は、共役ジエンまたは、共役ジエンとビニルモノマーを公知の方法、例えば、ラジカル重合、アニオン重合などによって得ることができる。ラジカル重合による場合、過酸化水素を重合開始剤として重合すれば、直接、生成重合体末端に水酸基を有する共役ジエン系ポリマーまたはコポリマーが得られる。アニオン重合による場合、先ずアニオン重合触媒を用いて末端に、例えば、アルカリ金属が結合したリビングポリマーを重合し、次いでリビングポリマーとモノエポキシ化合物、ホルムアルデヒドなどを反応させた後、加水分解することにより末端に水酸基を有するポリマーを得ることができる。原料の共役ジエンとしては、１，３−ブタジエン、イソプレン、クロロプレンなどが挙げられるが、なかでも１，３−ブタジエンが好ましい。共重合成分としては、スチレン、アクリロニトリル、メチル（メタ）アクリレート、酢酸ビニルなどのビニルモノマーが挙げられる。共重合成分の使用量は総モノマー量の３０重量％以下が好ましい。
【００２３】
前記水酸基含有ジエン系重合体は、ニッケル、コバルト、白金、パラジウム、ルテニウム、ロジウなどの水素化触媒を単独であるいは担体に担持して、常法により、水素加圧下において水素添加することができる。その際、粉体成形品とポリウレタン発泡体との充分な密着性、耐候性を得るために、水酸基含有ジエン系重合体中に含まれる二重結合は、ヨウ素価が１００以下、好ましくは５０以下、さらに好ましくは２０以下となるように水素添加することができる。
【００２４】
上記の水酸基含有炭化水素系重合体（３）は、市販品（三菱化学社製ポリテール（低分子量ポリオレフィン系ポリオール））があり、入手して使用することができる。
水酸基含有炭化水素系重合体（３）は、前記の重合体成分（１）と（２）の合計１００重量部に対して１〜２５重量部、好ましくは２〜１５重量部の割合で使用される。この使用量が少なすぎると粉体成形品とポリウレタン発泡体との接着性が不充分となり、多すぎると水酸基含有炭化水素系重合体の分子量によっては成形品表面にブリードする恐れがある。
【００２５】
また、本発明においては、水酸基含有炭化水素系重合体（３）とともに、（４）水酸基とイソシアネート基との反応を促進する触媒が配合される。すなわち、粉体成形品とポリウレタン発泡体との接着性を高めるために、ポリウレタン発泡体形成中および形成後に、ポリウレタン発泡体形成原料の一成分であるイソシアネート化合物と上記重合体（３）中の水酸基との反応を促進させる触媒（４）が配合される。
【００２６】
この触媒（４）としては、有機スズ化合物、テトラアルキルエチレンジアミン、Ｎ，Ｎ′−ジアルキルベンジルアミンなどの第３級アミン化合物、ナフテン酸コバルト、ステアリン酸亜鉛などの脂肪酸塩、アルカリ金属のカルボン酸塩などが挙げられる。好ましい触媒は有機スズ化合物であり、なかでもアルキル基の炭素数が３〜１０程度のジアルキルスズ脂肪酸塩がより好ましく、ジオクチルスズ脂肪酸塩が特に好ましい。これらの触媒（４）の使用量は、前記の成分（１）、（２）、（３）の合計１００重量部当り０．０５〜１０重量部である。この触媒の使用量が少なすぎると接着性は改良されず、多すぎるとブリードする恐れがある。
【００２７】
本発明の粉体成形用樹脂組成物には、所望により各種添加剤を配合することができる。例えば、成形時の脱型性向上および粉体貯蔵時のブロッキング防止のために、バリウムステアレート、カルシウムステアレート、マグネシウムステアレート、亜鉛ステアレート、アルミニウムステアレートなどの金属石鹸類、多価アルコールの脂肪酸エステル類を添加することができる。その他の添加剤として、公知の各種安定剤、酸化防止剤、紫外線吸収剤、帯電防止剤、難燃剤、顔料などを添加することができる。また、公知の可塑剤もべたついたり、フォギングしたり、成形性を損なわない範囲で添加することができる。
【００２８】
さらに、本発明の趣旨が損なわれない範囲で、上記の重合体成分（１）、（２）以外の重合体を併用することもできる。このような重合体としては、例えば、アクリロニトリル−ブタジエン−スチレン樹脂（ＡＢＳ樹脂）、アクリロニトリル−スチレン樹脂（ＡＳ樹脂）、エチレン−酢酸ビニル樹脂（ＥＶＡ樹脂）、ノルボルネン系樹脂、ポリアミド系樹脂、ポリエステル系樹脂、ポリカーボネート樹脂、ポリブタジエン樹脂などが挙げられる。さらに、スチレンなどの芳香族ビニル化合物とエチレン、プロピレンなどのα−オレフィンを特開平３−７７０５号公報、特開平７−７０２２３号公報や特開平１０−１６８１１２号公報などに記載の方法で共重合させて得られる芳香族ビニル化合物−α−オレフィン共重合体などが挙げられる。これらの他の重合体の使用量は、本発明の粉体成形用樹脂組成物中４０重量％以下、好ましくは３０重量％以下の範囲である。
【００２９】
本発明の粉体成形用樹脂組成物は、前記の各成分が前記の割合で含まれている限り、製造方法は特に限定されるものではない。また、使用する各重合体成分の形態や形状なども特に制限されない。製造方法としては、例えば、全重合体成分を一括して混合機に投入して混合し、次いで水酸基含有炭化水素系重合体および触媒と混合する方法；先ずポリプロピレン樹脂組成物を、ロール、一軸あるいは二軸押出機、バンバリーミキサー、ニーダーなどの通常の混合機を用いて調製し、これと芳香族ビニル化合物−共役ジエン共重合体の水素化物とを上記と同様にして混合し、さらに残りの成分と混合して製造する方法；などが挙げられる。
【００３０】
本発明の粉体成形用樹脂組成物は、粉末状で使用される。粉体成形用樹脂組成物を粉末にするには、ターボミル、ローラミル、ボールミル、遠心力粉砕機、パルベライザーなどの従来公知の粉砕機を用いて粉砕することにより、粉体流動性に優れた粉末状樹脂組成物を調製することができる。粉末の平均粒径は、通常、５０〜５００μｍ、好ましくは１００〜３００μｍの範囲である。この平均粒径が小さすぎると粉砕工程の効率が悪い上に貯蔵時に凝集しやすく、逆に大きすぎると、成形品のキメが荒くなり、厚さの薄い成形品の場合にはピンホールが発生し易くなる。
【００３１】
このような本発明の粉体成形用樹脂組成物は、粉体スラッシュ成形、流動浸漬成形または粉体回転成形などの種々の粉体成形方法に適用でき、特にインストルメントパネル、ヘッドレスト、コンソールボックス、ドアトリム、アームレストなどの自動車内装品の表層用の成形品、とりわけポリウレタン発泡体と積層して使用される成形品用の粉体成形用材料として好適に使用することができる。
【００３２】
【実施例】
以下に実施例と比較例を挙げて本発明を具体的に説明するが、本発明はこれらの実施例に限定されるものではない。なお、部数および％は特に断りのない限り重量基準である。また、試験方法は下記のとおりである。
【００３３】
（１）ポリウレタン発泡体との接着性
粉体成形用樹脂組成物を、常法に従ってスラッシュ成形して作製した厚さ１ｍｍのシート状成形品から１５０×１５０ｍｍの試験片を２枚切り取り、２枚の試験片を内寸８００（縦）×１５０（横）×１０（深さ）ｍｍのアルミ製金型（蓋付き）に、発泡ポリウレタン形成液注入口（縦方向の一方の端部の中央部に設けた）から試験片の遠方端面までの距離が６００ｍｍ、２００ｍｍとなるように置き、金型を４０℃に保持した。発泡ポリウレタン形成液（ポリメリックＭＤＩ（４，４′−ジフェニルメタンジイソシアネート、官能基数２．７）１７３．２ｇ、ポリエーテルポリオール（３官能性、水酸基価５０）（トリエチレンジアミン１．０％、水１．６％を含む）３５２．０ｇの混合物）を注ぎ、金型を密閉する。金型を４分放置した後、金型からポリウレタン発泡層が積層した試験片を取り出し、試験片を発泡層から剥し、凝集破壊した発泡層の面積を測り、試験片の全面積に占める割合を求める。この割合が大きいほど接着性は良好である。接着性を下記のように表示する。
○：９０〜１００％
△：８０％〜９０％未満
×：８０％未満
【００３４】
（２）耐フォギング性
（１）のシート状成形品から切り取った直径８０ｍｍの円板を、内径８０ｍｍ深さ２００ｍｍのガラス製円筒容器の底部に置き、容器の蓋を兼ねたガラス製板で容器を密閉する。ガラス製板を２０℃に冷却しながら、この容器を１００℃のオイルバスに浸漬、加熱する。３時間加熱後、ガラス製板を容器より外し、室温で１時間放置した後、グロスをグロスメータ（東京電色社製グロスメータＧＰ−６）で６０°反射率を測定し、下記式よりガラス製板の霞度を算出する。
2004231819.tif 000002
耐フォギング性を以下のように表示する。霞度が高い程フォギングし難いことを示す。
○：９０％以上
△：８０％以上、９０％未満
×：８０％未満
【００３５】
実施例１、２、比較例１、２
表１に示す種類および量の各成分を二軸押出機（東芝機械（株）製ＴＥＭ３５Ｂ）により混練し、ペレット化した後、ターボミルにて粉砕し、粉末状の粉体成形用樹脂組成物をそれぞれ得た。得られた各粉末状樹脂組成物を用い、スラッシュ成形して得られたシート状成形品を用いてポリウレタン発泡体との接着性および耐フォギング性を評価した。結果を表１に示す。
【００３６】
2004231819.tif 000003
（注）（１）サンアロマー社製  ＰＭ９４０Ｍ（ＭＦＲ＝３０）
（２）トクヤマ社製  Ｐ．Ｅ．Ｒ．Ｍ１４２Ｅ（リアクターＴＰＯ）
（３）旭化成社製  タフテックＨ１２２１（結合スチレン量１２％）
（４）三菱化学社製  ポリテールＨ（水酸基価３７〜５３、ヨウ素価５以下、分子鎖両末端に水酸基を有する）
（５）三共有機合成社製  ＳＣＡＴ−４６Ａ
（６）三共有機合成社製  ＳＴＡＮＮ  ＳＮＴ−１Ｆ
【００３７】
表１からＰＰ樹脂組成物とＳＥＢＳとの混合物に水酸基含有炭化水素系重合体および触媒を配合した場合は、金型の注入口からの距離によらずポリウレタン発泡体との接着性は良好であり、耐フォギング性にも優れる（実施例１、２）。
一方、水酸基含有炭化水素系重合体および触媒を用いない場合、水酸基含有炭化水素系重合体と触媒を併用しない場合は、ポリウレタン発泡体との接着性が劣った（比較例１、２）。
【００３８】
【発明の効果】
本発明によれば、ポリウレタン発泡体の形成に大型金型を用いた場合でも、ポリウレタン発泡体との接着性に優れ、耐フォギング性を有する粉体成形品が得られる粉体成形用樹脂組成物が提供される。